(57)【要約】      （修正有）【課題】バンプ径が異なるパターンで、基板上のビアフィリング性に優れ、バンプの高さが均一になる錫又は錫合金めっき液の提供。【解決手段】少なくとも第一錫塩を含む可溶性塩と、有機酸及び無機酸から選ばれた酸又はその塩と、一般式（１）で表される化合物及び／又は一般式（２）である界面活性剤と、レベリング剤と、添加剤とを含む。2019163507.tif 000013ただし、式（１）中、Ｒは炭素数７〜１３のアルキル基、ｍは５〜１１、ｎは０〜３であり、ｍとｎは異なる。2019163507.tif 000014ただし、式（２）中、Ｒは炭素数７〜１３のアルキル基、ｍは５〜１１、ｎは１〜３であり、ｍとｎは異なる。【選択図】図２
2019163507.tif 000002
【特許請求の範囲】
【請求項１】
（Ａ）少なくとも第一錫塩を含む可溶性塩と、
（Ｂ）有機酸及び無機酸から選ばれた酸又はその塩と、
（Ｃ）界面活性剤と、
（Ｄ）レベリング剤と、
（Ｅ）添加剤と
を含む錫又は錫合金めっき液であって、
前記界面活性剤が次の一般式（１）で表される化合物（C1）及び／又は一般式（２）で表される化合物（C2）であることを特徴とする錫又は錫合金めっき液。
【化１】
2019163507.tif 000011
ただし、式（１）中、Ｒは炭素数７〜１３のアルキル基、ｍは５〜１１、ｎは０〜３であり、ｍとｎは異なる。
【化２】
2019163507.tif 000012
ただし、式（２）中、Ｒは炭素数７〜１３のアルキル基、ｍは５〜１１、ｎは１〜３であり、ｍとｎは異なる。
【請求項２】
前記添加剤が、前記２種類の界面活性剤(C1, C2)とは別の界面活性剤、酸化防止剤及び炭素数１〜３のアルコールのうち、２つ以上を更に含む請求項１記載の錫又は錫合金めっき液。
【請求項３】
請求項１又は２記載の錫又は錫めっき液を用いて、基板上に錫又は錫めっき堆積層を形成した後、リフロー処理をしてバンプを形成する方法。
【請求項４】
請求項３記載の方法により形成されたバンプを用いて回路基板を製造する方法。
【発明の詳細な説明】
【技術分野】
【０００１】
本発明は、半導体集積回路チップを回路基板に搭載する際に基板上に錫又は錫合金の突起電極となるバンプを製造するための錫又は錫合金のめっき液に関する。更に詳しくは、バンプ径やバンプピッチが異なるパターンでも、基板上のビアへのビアフィリング性に優れ、かつ形成されたバンプの高さが均一になる錫又は錫合金めっき液に関するものである。
【背景技術】
【０００２】
半導体集積回路チップ（以下、半導体チップという。）を搭載する回路基板では、軽薄短小に対応するため、パッケージ基板面積を、基板に搭載する半導体チップとほぼ等しい程度に小型化したＣＳＰ(Chip Size/scale Package)型の半導体装置が現在主として製造されている。この回路基板と半導体チップを接続するためには、基板側のビア胴体部であるビア開口部を錫又は錫合金で充填して突起状の金属端子の突起電極であるバンプを形成し、このバンプに半導体チップを装填している。
【０００３】
従来、この錫又は錫合金材料の充填によりバンプを形成するには、錫系はんだペーストなどの導電性ペーストや錫系はんだボールをビア胴体部に充填するか、或いは錫又は錫合金のめっき液を用いて電気めっき法でビア内に錫めっき堆積層を形成した後、熱処理によって導電性ペースト、はんだボール又は錫めっき堆積層を溶融させている。
【０００４】
電気めっき法でバンプを形成する一般的な方法を図１を参照して説明する。図１（ａ）に示すように、配線などが施された基板１の表面に、ソルダーレジストを用いたリソグラフィによって開口部を有するソルダーレジストパターンを形成する。次いで、ソルダーレジスト層２の表面に給電のための無電解めっきにより銅シード層３を形成する。次に、銅シード層３の表面にドライフィルムレジスト層４を形成し、ソルダーレジスト層２の開口部と接続するように、開口部を有するドライフィルムレジストパターンを形成する。次に、上記銅シード層３を通じて給電することにより、ドライフィルムレジストパターンのビア６の内部に電気錫めっきを行い、銅シード層３の上のビア６内に錫めっき堆積層７（錫めっき皮膜）を形成する。次に、ドライフィルムレジスト層と銅シード層を順次除去した後、残った錫めっき堆積層をリフロー処理により溶融し、図１（ｂ）に示すように、錫バンプ８を形成する。
【０００５】
これまで、電気めっき法を用いて錫又は錫合金バンプを形成するに際しては、錫又は錫合金めっき液の含有成分を変えることにより、基板上のビアへのビアフィリング性やバンプ内のボイドの抑制に関する改善がなされてきた（例えば、特許文献１、２、３、４参照。）。
【０００６】
特許文献１には、特定のα,β−不飽和アルデヒド又は特定のα,β−不飽和ケトンの化合物を含む錫又は錫合金めっき液が開示されている。この特許文献１には、このめっき液はビアフィリング性が高く、このめっき液を用いると、凹部に選択的に錫めっきが堆積するため、実質的に空隙を有しない錫めっき堆積物が得られること、形成された錫めっき皮膜表面にヤケや異常析出が生じないため、はんだ付け性や耐変色性等にすぐれた実用的で良好な外観を有する錫めっき皮膜が得られること、及びこのめっき液は、ビアフィリング性が高いため、実質的に空隙を有しない柱状の錫めっき堆積物（バンプ）を形成することができることが記載されている。
【０００７】
また特許文献２には、（ａ）カルボキシル基含有化合物と、（ｂ）カルボニル基含有化合物とを含有し、成分（ａ）が１.３ｇ／Ｌ以上及び成分（ｂ）が０.３ｇ／Ｌ以上である錫又は錫合金めっき液が開示されている。この特許文献２には、このめっき液は、ブラインドビア又はスルーホールを有する被めっき物に電気めっきすることにより、ブラインドビア又はスルーホールを信頼性高く短時間で充填できること、及び半導体の３次元実装やプリント配線板におけるブラインドビア又はスルーホールの充填工程やシリコン貫通電極の形成に利用できることが記載されている。
【０００８】
また特許文献３には、無機酸及び有機酸、並びにその水溶性塩と、界面活性剤と、レベリング剤と、を含む錫又は錫合金めっき液が開示されている。ここで、界面活性剤は、ポリオキシアルキレンフェニルエーテル又はその塩、及びポリオキシアルキレン多環フェニルエーテル又はその塩よりなる群から選択される少なくとも一種の非イオン界面活性剤であり、ポリオキシアルキレンフェニルエーテルを構成するフェニル、及びポリオキシアルキレン多環フェニルエーテルを構成する多環フェニルは、炭素数１〜２４のアルキル基、又はヒドロキシ基で置換されていてもよく、レベリング剤は、脂肪族アルデヒド、芳香族アルデヒド、脂肪族ケトン、及び芳香族ケトンよりなる群から選択される少なくとも一種と；α，β−不飽和カルボン酸若しくはそのアミド、又はこれらの塩である。この特許文献３には、特定の非イオン界面活性剤と特定の二種類のレベリング剤を含むため、リセス埋め性に優れており、かつ、ボイドの発生を抑制することができ、これにより、このめっき液を用いれば、リセスが無く平滑で、しかもリフロー後のボイドも発生しない良好なバンプを提供できることが記載されている。
【０００９】
更に特許文献４には、（Ａ）第一錫塩と、第一錫塩及び銀、銅、ビスマス、ニッケル、インジウム、金から選ばれた金属の塩の混合物とのいずれかよりなる可溶性塩と、（Ｂ）酸又はその塩と、（Ｃ）芳香族及び脂肪族アルデヒド、芳香族及び脂肪族ケトン、不飽和カルボン酸類、芳香族カルボン酸類よりなる群から選ばれた充填用有機化合物と、（Ｄ）ノニオン系界面活性剤とを含有する突起電極形成用の電気錫又は錫合金めっき液が開示されている。この特許文献４には、このめっき液は、錫系材料の析出を抑制する特定の化合物（Ｃ）に成分（Ｄ）を組み合わせて使用するため、ビア上部の析出を効果的に抑制し、錫系材料の析出をビア底部から優先的にビア上方に向けて進行させることができ、もってボイドの発生を防止しながら円滑にビア充填することができ、結果として、リフローし、或いはリフローせずに突起電極を良好に形成することができ、接合強度や電気特性に優れることが記載されている。
【先行技術文献】
【特許文献】
【００１０】
【特許文献１】特開２０１４−１２５６６２号公報（請求項２、段落[００２０]）
【特許文献２】特開２０１５−００７２７６号公報（請求項１、段落[００１１]、[００１２]）
【特許文献３】特開２０１５−１９３９１６号公報（請求項１、段落[００１９]）
【特許文献４】特開２０１６−０７４９６３号公報（請求項１、段落[００１９]）
【発明の概要】
【発明が解決しようとする課題】
【００１１】
近年では、一つの回路基板上に、バンプ径やバンプピッチが異なる配線パターンが混在するようになってきている。そのような複雑な配線パターンにおいて、バンプ径やバンプピッチが異なる場合も全てのバンプを均一な高さで形成することが求められている。上記特許文献１〜４の錫又は錫合金めっき液によれば、バンプ内のボイドの発生が抑制され、基板上のビアに信頼性高く短時間で充填でき、ビアフィリング性や外観に優れる特長がある。しかしながら、これらの文献における基板用めっき液は、バンプの高さ均一性を図ることをその課題としていない。
【００１２】
具体的には、図２に示すように、バンプ径が異なるパターンの場合、従来の錫又は錫合金めっき液を用いめっきを行うと、小径若しくは大径のどちらかのビアフィリング性を良くすることは可能であるが、もう一方のビアフィリング性が低下する。即ち、小径及び大径のビアが両方存在する基板において、両方のビアに対して同時にめっきする場合、ビアフィリング性良く両方のビアにめっきすることが困難であった。このように、ビアフィリング性の異なるビアが存在している場合（図２（ｂ））、リフロー後のバンプの高さばらつきが大きくなり、バンプの高さ均一性を図ることができない（図２（ｄ））。よって、バンプの高さ均一性（図２（ｃ））を図るには、図２（ａ）に示すように、小径及び大径の両方のビアへのビアフィリング性を良くする必要がある。
【００１３】
本発明の目的は、バンプ径が異なるパターンでも、基板上のビアへのビアフィリング性に優れ、かつ形成されたバンプの高さが均一になる錫又は錫合金めっき液を提供することにある。
【課題を解決するための手段】
【００１４】
本発明の第１の観点は、（Ａ）少なくとも第一錫塩を含む可溶性塩と、（Ｂ）有機酸及び無機酸から選ばれた酸又はその塩と、（Ｃ）界面活性剤と、（Ｄ）レベリング剤と、（Ｅ）添加剤とを含む錫又は錫合金めっき液である。その特徴ある点は、前記界面活性剤が次の一般式（１）で表される化合物（C1）及び／又は一般式（２）で表される化合物（C2）であることにある。ただし、式（１）中、Ｒは炭素数７〜１３のアルキル基、ｍは５〜１１、ｎは０〜３であり、ｍとｎは異なる。また式（２）中、Ｒは炭素数７〜１３のアルキル基、ｍは５〜１１、ｎは１〜３であり、ｍとｎは異なる。
【００１５】
【化１】
2019163507.tif 000003
【００１６】
【化２】
2019163507.tif 000004
【００１７】
本発明の第２の観点は、第１の観点に基づく発明であって、前記添加剤が、前記２種類の界面活性剤(C1, C2)とは別の界面活性剤、酸化防止剤及び炭素数１〜３のアルコールのうち、２つ以上を更に含む錫又は錫合金めっき液である。
【００１８】
本発明の第３の観点は、第１又は第２の観点の錫又は錫めっき液を用いて、基板上に錫又は錫めっき堆積層を形成した後、リフロー処理をしてバンプを形成する方法である。
【００１９】
本発明の第４の観点は、第３の観点の方法により形成されたバンプを用いて回路基板を製造する方法である。
【発明の効果】
【００２０】
本発明の第１の観点の錫又は錫合金めっき液では、界面活性剤(C1, C2)が、一般式（１）及び一般式（２）におけるポリオキシプロピレンアルキル基のｍ及びポリオキシエチレン基のｎをそれぞれ所定の範囲にした特定の非イオン（ノニオン）構造を持つことにより、めっき時に、Ｓｎイオンの析出を抑制し、めっき対象表面に良好にめっきすることが可能にする。特にこのめっき液によれば、バンプ径が異なるパターンの場合、バンプ径が大きくても或いは小さくても、基板上のビアへのビアフィリング性に優れ、かつ形成されたバンプの高さが均一になる。これは、分極抵抗が大きくなるためであると考えられる。
【００２１】
本発明の第２の観点の錫又は錫合金めっき液では、２種類の界面活性剤(C1, C2)とは別の界面活性剤、酸化防止剤及び炭素数１〜３のアルコールのうち、２つ以上を更に含むことにより、次の効果を奏する。２種類の界面活性剤(C1, C2)とは別の界面活性剤はめっき液の安定化、溶解性の向上等の効果を奏する。また酸化防止剤は可溶性第一錫塩の第二錫塩への酸化を防止する。更にアルコールは、界面活性剤の溶解性の向上に効果を奏する。
【００２２】
本発明の第３の観点の錫又は錫合金めっき液を用いて、基板上に錫又は錫めっき堆積層を形成した後、リフロー処理をしてバンプを形成することにより、バンプ径が異なるパターンでも、高さが均一なバンプを形成することができる。
【００２３】
本発明の第４の観点の方法では、第３の観点の方法により形成されたバンプを用いて回路基板を製造することにより、電気的な接続不良のない信頼性の高い半導体装置を作製することができる。
【図面の簡単な説明】
【００２４】
【図１】（ａ）は本発明のビア内にめっき堆積層が形成された断面図であり、（ｂ）はドライフィルム及び銅シード層を剥離し、めっき堆積層を加熱した後の断面図である。
【図２】（ａ）はバンプ径（ビア径）が異なるパターンでめっき堆積層のビアフィリング性が良好な例を示す断面構成図であり、（ｂ）はバンプ径（ビア径）が異なるパターンでめっき堆積層のビアフィリング性が悪い例を示す断面構成図であり、（ｃ）は（ａ）においてドライフィルム及び銅シード層を剥離し、めっき堆積層を加熱した後、形成されたバンプの高さが均一になった例を示す断面構成図であり、（ｄ）は（ｂ）においてドライフィルム及び銅シード層を剥離し、めっき堆積層を加熱した後、形成されたバンプの高さがばらついた例を示す断面構成図である。
【発明を実施するための形態】
【００２５】
次に本発明を実施するための形態を説明する。
【００２６】
本発明の錫又は錫合金めっき液は、（Ａ）少なくとも第一錫塩を含む可溶性塩と、（Ｂ）有機酸及び無機酸から選ばれた酸又はその塩と、（Ｃ）界面活性剤と、（Ｄ）レベリング剤と、（Ｅ）添加剤を含む。この界面活性剤は上記一般式（１）で表される化合物（C1）及び／又は上記一般式（２）で表される化合物（C2）である。
【００２７】
上記可溶性塩は、第一錫塩と、この第一錫塩及び銀、銅、ビスマス、ニッケル、アンチモン、インジウム、亜鉛からなる群から選ばれた金属の塩の混合物とのいずれかよりなる。
【００２８】
本発明の錫合金は、錫と、銀、銅、ビスマス、ニッケル、アンチモン、インジウム、亜鉛より選ばれた所定金属との合金であり、例えば、錫−銀合金、錫−銅合金、錫−ビスマス合金、錫−ニッケル合金、錫−アンチモン合金、錫−インジウム合金、錫−亜鉛合金の２元合金、錫−銅−ビスマス、錫−銅−銀合金などの３元合金が挙げられる。
【００２９】
従って、本発明の可溶性塩（Ａ）はめっき液中でＳｎ2+、Ａｇ+、Ｃｕ+、Ｃｕ2+、Ｂｉ3+、Ｎｉ2+、Ｓｂ3+、Ｉｎ3+、Ｚｎ2+などの各種金属イオンを生成する任意の可溶性塩を意味し、例えば、当該金属の酸化物、ハロゲン化物、無機酸又は有機酸の当該金属塩などが挙げられる。
【００３０】
金属酸化物としては、酸化第一錫、酸化銅、酸化ニッケル、酸化ビスマス、酸化アンチモン、酸化インジウム、酸化亜鉛などが挙げられ、金属のハロゲン化物としては、塩化第一錫、塩化ビスマス、臭化ビスマス、塩化第一銅、塩化第二銅、塩化ニッケル、塩化アンチモン、塩化インジウム、塩化亜鉛などが挙げられる。
【００３１】
無機酸又は有機酸の金属塩としては、硫酸銅、硫酸第一錫、硫酸ビスマス、硫酸ニッケル、硫酸アンチモン、硝酸ビスマス、硝酸銀、硝酸銅、硝酸アンチモン、硝酸インジウム、硝酸ニッケル、硝酸亜鉛、酢酸銅、酢酸ニッケル、炭酸ニッケル、錫酸ナトリウム、ホウフッ化第一錫、メタンスルホン酸第一錫、メタンスルホン酸銀、メタンスルホン酸銅、メタンスルホン酸ビスマス、メタンスルホン酸ニッケル、メタスルホン酸インジウム、ビスメタンスルホン酸亜鉛、エタンスルホン酸第一錫、２−ヒドロキシプロパンスルホン酸ビスマスなどが挙げられる。
【００３２】
本発明の酸又はその塩（Ｂ）は、有機酸及び無機酸、或いはその塩から選択される。上記有機酸には、アルカンスルホン酸、アルカノールスルホン酸、芳香族スルホン酸等の有機スルホン酸、或いは脂肪族カルボン酸などが挙げられ、無機酸には、ホウフッ化水素酸、ケイフッ化水素酸、スルファミン酸、塩酸、硫酸、硝酸、過塩素酸などが挙げられる。その塩は、アルカリ金属の塩、アルカリ土類金属の塩、アンモニウム塩、アミン塩、スルホン酸塩などである。当該成分（Ｂ）は、金属塩の溶解性や排水処理の容易性の観点から有機スルホン酸が好ましい。
【００３３】
上記アルカンスルホン酸としては、化学式ＣnＨ2n+1ＳＯ3Ｈ（例えば、ｎ＝１〜５、好ましくは１〜３)で示されるものが使用でき、具体的には、メタンスルホン酸、エタンスルホン酸、１―プロパンスルホン酸、２―プロパンスルホン酸、１―ブタンスルホン酸、２―ブタンスルホン酸、ペンタンスルホン酸などの他、ヘキサンスルホン酸、デカンスルホン酸、ドデカンスルホン酸などが挙げられる。
【００３４】
上記アルカノールスルホン酸としては、化学式ＣpＨ2p+1−ＣＨ（ＯＨ）−ＣqＨ2q−ＳＯ3Ｈ（例えば、ｐ＝０〜６、ｑ＝１〜５）で示されるものが使用でき、具体的には、２―ヒドロキシエタン―１―スルホン酸、２―ヒドロキシプロパン―１―スルホン酸、２―ヒドロキシブタン―１―スルホン酸、２―ヒドロキシペンタン―１―スルホン酸などの外、１―ヒドロキシプロパン―２―スルホン酸、３―ヒドロキシプロパン―１―スルホン酸、４―ヒドロキシブタン―１―スルホン酸、２―ヒドロキシヘキサン―１―スルホン酸、２―ヒドロキシデカン―１―スルホン酸、２―ヒドロキシドデカン―１―スルホン酸などが挙げられる。
【００３５】
上記芳香族スルホン酸は、基本的にはベンゼンスルホン酸、アルキルベンゼンスルホン酸、フェノールスルホン酸、ナフタレンスルホン酸、アルキルナフタレンスルホン酸などであって、具体的には、１−ナフタレンスルホン酸、２―ナフタレンスルホン酸、トルエンスルホン酸、キシレンスルホン酸、ｐ―フェノールスルホン酸、クレゾールスルホン酸、スルホサリチル酸、ニトロベンゼンスルホン酸、スルホ安息香酸、ジフェニルアミン―４―スルホン酸などが挙げられる。
【００３６】
上記脂肪族カルボン酸としては、例えば、酢酸、プロピオン酸、酪酸、クエン酸、酒石酸、グルコン酸、スルホコハク酸、トリフルオロ酢酸などが挙げられる。
【００３７】
本発明の界面活性剤（Ｃ）に含まれるノニオン系界面活性剤(C1)は、次の一般式（１）で表されるポリオキシエチレンとポリオキシプロピレンアルキルエーテルの縮合体、又は、ポリオキシエチレンアルキルエーテルである。
【００３８】
【化３】
2019163507.tif 000005
【００３９】
ただし、式（１）中、Ｒは炭素数７〜１３のアルキル基、ｍは５〜１１、ｎは０〜３であり、ｍとｎは異なる。なお、Ｒのアルキル基は、直鎖であってもよいし、分岐鎖を有していてもよい。Ｒの炭素数が７未満では、めっきの外観異常が生じる不具合があり、Ｒの炭素数が１３を超えると、めっき液中への溶解が困難であったり、ビアフィリング性が劣ったり、めっきの外観異常が生じる不具合がある。なお、Ｒの炭素数は１０〜１２であることが好ましい。またｍが５未満では、めっき液中への溶解が困難であったり、めっきの外観異常が生じる不具合があり、ｍが１１を超えると、ビアフィリング性が劣る不具合がある。なお、ｍは６〜１０であることが好ましい。更にｎが３を超えると、めっき液中への溶解が困難であったり、めっきの外観異常が生じる不具合がある。なお、ｎは０〜２であることが好ましい。
【００４０】
本発明の界面活性剤（Ｃ）に含まれるノニオン系界面活性剤(C2)は、次の一般式（２）で表されるポリオキシプロピレンとポリオキシエチレンアルキルエーテルの縮合体である。
【００４１】
【化４】
2019163507.tif 000006
【００４２】
ただし、式（２）中、Ｒは炭素数７〜１３のアルキル基、ｍは５〜１１、ｎは１〜３であり、ｍとｎは異なる。なお、Ｒのアルキル基は、直鎖であってもよいし、分岐鎖を有していてもよい。Ｒの炭素数が７未満では、めっきの外観異常が生じる不具合があり、Ｒの炭素数が１３を超えると、めっき液中への溶解が困難であったり、ビアフィリング性が劣ったり、めっきの外観異常が生じる不具合がある。なお、Ｒの炭素数は１０〜１２であることが好ましい。またｍが５未満では、めっき液中への溶解が困難であったり、めっきの外観異常が生じる不具合がり、ｍが１１を超えると、ビアフィリング性が劣る不具合がある。なお、ｍは６〜１０であることが好ましい。更にｎが３を超えると、めっき液中への溶解が困難であったり、めっきの外観異常が生じる不具合がある。なお、ｎは１〜２であることが好ましい。
【００４３】
本発明のレベリング剤（Ｄ）は、めっき皮膜を均一かつ緻密に形成するとともにめっき皮膜を平滑にするために加える。そして、ビアフィリング性を高め、ボイドの発生を抑制するために、第１レベリング剤（Ｄ−１）及び第２レベリング剤（Ｄ−２）の２種類が用いられる。第１レベリング剤（Ｄ−１）としては、脂肪族アルデヒド、芳香族アルデヒド、脂肪族ケトン及び芳香族ケトンよりなる群より選ばれた１種又は２種以上が挙げられ、第２レベリング剤（Ｄ−２）としては、α，β−不飽和カルボン酸又はそのアミド、或いはこれらの塩が挙げられる。
【００４４】
第１レベリング剤（Ｄ−１）は、アルデヒドやケトンを含むカルボニル化合物であり、第２レベリング剤（Ｄ−２）のα，β−不飽和カルボン酸は含まない。具体的には、次のものが例示される。脂肪族アルデヒドとしては、ホルムアルデヒド、アセトアルデヒド、アリルアルデヒドなどが挙げられる。また、芳香族アルデヒドとしては、ベンズアルデヒド、２−クロロベンズアルデヒド、３−クロロベンズアルデヒド、４−クロロベンズアルデヒド、２，４−ジクロロベンズアルデヒド、２，６−ジクロロベンズアルデヒド、２，４，６−トリクロロベンズアルデヒド、１−ナフトアルデヒド、２−ナフトアルデヒド、２−ヒドロキシベンズアルデヒド、３−ヒドロキシベンズアルデヒド、４−ヒドロキシベンズアルデヒド、２−メチルベンズアルデヒド、３−メチルベンズアルデヒド、４−メチルベンズアルデヒド、ｍ−アニスアルデヒド、ｏ−アニスアルデヒド、ｐ−アニスアルデヒドなどが挙げられる。また、脂肪族ケトンとしては、アセチルアセトンなどが挙げられる。更に、芳香族ケトンとしては、ベンジリデンアセトン（ベンザルアセトンと同義）、２−クロロアセトフェノン、３−クロロアセトフェノン、４−クロロアセトフェノン、２，４−ジクロロアセトフェノン、２，４，６−トリクロロアセトフェノンなどが挙げられる。これらは、単独で用いてもよいし、２種以上を用いてもよい。電気めっき浴中に占める第１レベリング剤（Ｄ−１）の好ましい含有量（単独で含むときは単独の量であり、２種以上を含むときはこれらの合計量）は、０．００１ｇ／Ｌ〜０．３ｇ／Ｌであり、より好ましくは０．０１ｇ／Ｌ〜０．２５ｇ／Ｌである。上記成分の含有量が少ないとその添加効果が十分でなく、一方、上記成分の含有量が多すぎると、めっき皮膜の平滑化を阻害するおそれがある。
【００４５】
第２レベリング剤（Ｄ−２）としては、アクリル酸、メタクリル酸、ピコリン酸、クロトン酸、３−クロロアクリル酸、３，３−ジメチルアクリル酸、２，３−ジメチルアクリル酸、アクリル酸メチル、アクリル酸エチル、ｎ−ブチルアクリラート、イソブチルアクリラート、２−エチルヘキシルアクリラート、エチルメタクリラート、ｎ−ブチルメタクリラート、イソブチルメタクリラート、２−ヒドロキシエチルメタクリラート、２−ヒドロキシプロピルメタクリラート、２−ジメチルアミノエチルメタクリラート、メタクリル酸無水物、メチルメタクリル酸などが挙げられる。また、第２レベリング剤（Ｄ−２）には、α，β−不飽和カルボン酸のアミド（例えば、アクリルアミドなど）や、α，β−不飽和カルボン酸の塩（例えば、カリウム、ナトリウム、アンモニウムなどの塩）も含まれる。電気めっき浴中に占める第２レベリング剤（Ｄ−２）の好ましい含有量（単独で含むときは単独の量であり、２種以上を含むときはこれらの合計量）は、０．０１ｇ／Ｌ〜５０ｇ／Ｌであり、より好ましくは０．０５ｇ／Ｌ〜１０ｇ／Ｌである。上記成分の含有量が少ないとその添加効果が十分でなく、一方、上記成分の含有量が多すぎると、めっき皮膜の平滑化を阻害するおそれがある。
【００４６】
本発明の添加剤（Ｅ）は、錫又は錫めっき液に添加される各種添加剤である。その中で２種類の界面活性剤(C1, C2)とは別の界面活性剤、酸化防止剤及び炭素数１〜３のアルコールのうち、２つ以上を更に含むことが好ましい。
【００４７】
この場合の他の界面活性剤としては、通常のアニオン系界面活性剤、カチオン系界面活性剤、ノニオン系界面活性剤及び両性界面活性剤が挙げられる。
【００４８】
アニオン系界面活性剤としては、ポリオキシエチレン（エチレンオキサイド：１２モル含有）ノニルエーテル硫酸ナトリウム等のポリオキシアルキレンアルキルエーテル硫酸塩、ポリオキシエチレン（エチレンオキサイド：１２モル含有）ドデシルフェニルエーテル硫酸ナトリウム等のポリオキシアルキレンアルキルフェニルエーテル硫酸塩、ドデシルベンゼンスルホン酸ナトリウム等のアルキルベンゼンスルホン酸塩、１−ナフトール−４−スルホン酸ナトリウム、２−ナフトール−３，６−ジスルホン酸ジナトリウム等のナフトールスルホン酸塩、ジイソプロピルナフタレンスルホン酸ナトリウム、ジブチルナフタレンスルホン酸ナトリウム等の（ポリ）アルキルナフタレンスルホン酸塩、ドデシル硫酸ナトリウム、オレイル硫酸ナトリウム等のアルキル硫酸塩等が挙げられる。
【００４９】
カチオン系界面活性剤としては、モノ〜トリアルキルアミン塩、ジメチルジアルキルアンモニウム塩、トリメチルアルキルアンモニウム塩、ドデシルトリメチルアンモニウム塩、ヘキサデシルトリメチルアンモニウム塩、オクタデシルトリメチルアンモニウム塩、ドデシルジメチルアンモニウム塩、オクタデセニルジメチルエチルアンモニウム塩、ドデシルジメチルベンジルアンモニウム塩、ヘキサデシルジメチルベンジルアンモニウム塩、オクタデシルジメチルベンジルアンモニウム塩、トリメチルベンジルアンモニウム塩、トリエチルベンジルアンモニウム塩、ヘキサデシルピリジニウム塩、ドデシルピリジニウム塩、ドデシルピコリニウム塩、ドデシルイミダゾリニウム塩、オレイルイミダゾリニウム塩、オクタデシルアミンアセテート、ドデシルアミンアセテートなどが挙げられる。
【００５０】
ノニオン系界面活性剤としては、糖エステル、脂肪酸エステル、Ｃ1〜Ｃ25アルコキシルリン酸（塩）、ソルビタンエステル、シリコン系ポリオキシエチレンエーテル、シリコン系ポリオキシエチレンエステル、フッ素系ポリオキシエチレンエーテル、フッ素系ポリオキシエチレンエステル、エチレンオキサイド及び／又はプロピレンオキサイドとアルキルアミン又はジアミンとの縮合生成物の硫酸化あるいはスルホン化付加物、ポリオキシエチレンクミルフェニルエーテル（ただし、ＥＯ鎖は１０〜１４）などが挙げられる。
【００５１】
両性界面活性剤としては、ベタイン、カルボキシベタイン、イミダゾリニウムベタイン、スルホベタイン、アミノカルボン酸などが挙げられる。
【００５２】
上記酸化防止剤は、可溶性第一錫塩の第二錫塩への酸化を防止するために用いられる。酸化防止剤としては、次亜リン酸類を初め、アスコルビン酸又はその塩、フェノールスルホン酸（Ｎａ）、クレゾールスルホン酸（Ｎａ）、ハイドロキノンスルホン酸（Ｎａ）、ヒドロキノン、α又はβ−ナフトール、カテコール、レゾルシン、フロログルシン、ヒドラジン、フェノールスルホン酸、カテコールスルホン酸、ヒドロキシベンゼンスルホン酸、ナフトールスルホン酸、或いはこれらの塩などが挙げられる。
【００５３】
上記炭素数が１〜３のアルコールは、上記界面活性剤の溶解性を向上させるために用いられる。アルコールとしては、メタノール、エタノール、１−プロパノール、２−プロパノール等が挙げられる。アルコールは、１種単独で、又は２種以上を組合せて用いることができる。
【００５４】
本発明のノニオン系界面活性剤(C1及び又はC2)を単独で用いる場合には、ノニオン系界面活性剤(C1及び又はC2)のめっき液での含有量は０．５ｇ／Ｌ〜５０ｇ／Ｌ、好ましくは１ｇ／Ｌ〜５ｇ／Ｌである。含有量が下限値未満では、Ｓｎイオンの供給過多によりデンドライトなどのめっき不良が発生する。また含有量が上限値を超えると、めっき対象表面にＳｎイオンが到達し難くなり、ビアフィリング性が劣る不具合がある。ノニオン系界面活性剤（C1）とノニオン系界面活性剤（C2）の両方を用いる場合には、ノニオン系界面活性剤（C1）の含有量とノニオン系界面活性剤（C2）の含有量の合算が、上記範囲内となるようにするとよい。
【００５５】
また、上記所定の可溶性金属塩（Ａ）は単用又は併用でき、めっき液中での含有量は３０ｇ／Ｌ〜１００ｇ／Ｌ、好ましくは４０ｇ／Ｌ〜６０ｇ／Ｌである。含有量が適正範囲より少ないと生産性が落ち、含有量が多くなるとめっき液のコストが上昇してしまう。
【００５６】
無機酸、有機酸又はその塩（Ｂ）は単用又は併用でき、めっき液中での含有量は８０〜３００ｇ／Ｌ、好ましくは１００〜２００ｇ／Ｌである。含有量が適正範囲より少ないと導電率が低く電圧が上昇し、含有量が多くなるとめっき液の粘度が上昇しめっき液の撹拌速度が低下してしまう。
【００５７】
一方、本発明の電気めっき液の液温は一般に７０℃以下、好ましくは１０℃〜４０℃である。電気めっきによるめっき膜形成時の電流密度は、０．１Ａ／ｄｍ2以上１００Ａ／ｄｍ2以下の範囲、好ましくは０．５Ａ／ｄｍ2以上２０Ａ／ｄｍ2以下の範囲である。電流密度が低すぎると生産性が悪化し、高すぎるとバンプの高さ均一性が悪化してしまう。
【００５８】
本発明のノニオン系界面活性剤(C1及び/又はC2)を単独で、或いはノニオン系界面活性剤(C1)とノニオン系界面活性剤(C2)の双方を界面活性剤として含む錫又は錫合金のめっき液を被めっき物である回路基板に適用して、この回路基板に所定の金属皮膜を形成することができる。回路基板としては、プリント回路基板、フレキシブルプリント回路基板、半導体集積回路基板などが挙げられる。
【実施例】
【００５９】
次に本発明の実施例を比較例とともに詳しく説明する。
【００６０】
（実施例及び比較例で用いるノニオン系界面活性剤(C1)）
実施例１〜８、１３、１４及び比較例１〜１０において使用されるノニオン系界面活性剤(C1)であるポリオキシエチレンとポリオキシプロピレンアルキルエーテルの縮合体又はポリオキシエチレンアルキルエーテル（C1-1〜C1-17）の各構造式（１）中のＲの炭素数、ポリオキシエチレン（ＥＯ）基のｍの数、ポリオキシプロピレン（ＰＯ）基のｎの数をそれぞれ表１に示す。
【００６１】
（実施例及び比較例で用いるノニオン系界面活性剤(C2)）
実施例１、２、９〜１４及び比較例１１〜１６において使用されるノニオン系界面活性剤(C2)であるポリオキシプロピレンとポリオキシエチレンアルキルエーテルの縮合体（C2-1〜C2-10）の各構造式（１）中のＲの炭素数、ポリオキシエチレン（ＥＯ）基のｍの数、ポリオキシプロピレン（ＰＯ）基のｎの数をそれぞれ表２に示す。なお、Ｒの炭素数、ｍ、ｎの値数は１Ｈ−ＮＭＲにより求めた。
【００６２】
【表１】
2019163507.tif 000007
【００６３】
【表２】
2019163507.tif 000008
【００６４】
（Ｓｎめっき液の建浴）
＜実施例１＞
メタンスルホン酸Ｓｎ水溶液に、遊離酸としてのメタンスルホン酸と、酸化防止剤としてヒドロキノンと、レベリング剤（Ｄ−１）として１−ナフトアルデヒドと、レベリング剤（Ｄ−２）としてメタクリル酸とを混合して、均一な溶液となった後、更に界面活性剤として上記No.C1-6のポリオキシエチレンアルキルエーテル（質量平均分子量：５００、式（１）中のＲの炭素数：１３、ポリオキシエチレン（ＥＯ）基のｍの数：６、ポリオキシプロピレン（ＰＯ）基のｎの数：０）と、上記No.C2-2のポリオキシエチレンとポリオキシプロピレンアルキルエーテルの縮合体（質量平均分子量：５３０、式（２）中のＲの炭素数：９、ポリオキシエチレン（ＥＯ）基のｍの数：６、ポリオキシプロピレン（ＰＯ）基のｎの数：２）とを加えた。そして最後にイオン交換水を加えて、下記組成のＳｎめっき液を建浴した。なお、メタンスルホン酸Ｓｎ水溶液は、金属Ｓｎ板をメタンスルホン酸水溶液中で電解させることにより調製した。
【００６５】
（Ｓｎめっき液の組成）
メタンスルホン酸Ｓｎ（Ｓｎ2+として）：５０ｇ／Ｌ
メタンスルホン酸カリウム（遊離酸として）：１００ｇ／Ｌ
ノニオン系界面活性剤C1-6：2ｇ／Ｌ
ノニオン系界面活性剤C2-2：2ｇ／Ｌ
ヒドロキノン（酸化防止剤として）：１ｇ／Ｌ
１−ナフトアルデヒド（レベリング剤（Ｄ−１）として）：０．１ｇ／Ｌ
メタクリル酸（レベリング剤（Ｄ−２）として）：２ｇ／Ｌ
イオン交換水：残部
【００６６】
＜実施例３〜５、７〜９、１１、１２、１４及び比較例１、２、４、５、７、９、１０、１２、１３、１５、１６＞
実施例３〜５、７〜９、１１、１２、１４及び比較例１、２、４、５、７、９、１０、１２、１３、１５、１６では、ノニオン系界面活性剤(C1)及びノニオン系界面活性剤(C2)として、表１及び表２に示す性状の界面活性剤を用い、表４及び表５に示すように選定した。それ以外は、実施例１と同様にして、実施例３〜５、７〜９、１１、１２、１４及び比較例１、２、４、５、７、９、１０、１２、１３、１５、１６のＳｎめっき液を建浴した。
【００６７】
（ＳｎＡｇめっき液の建浴）
＜実施例２＞
メタンスルホン酸Ｓｎ水溶液に、遊離酸としてのメタンスルホン酸と、酸化防止剤としてカテコールと、レベリング剤（Ｄ−１）としてベンズアルデヒドと、レベリング剤（Ｄ−２）としてメチルメタクリル酸とを混合して溶解させた後、更にメタンスルホン酸Ａｇ液を加えて混合した。混合によって均一な溶液となった後、更に界面活性剤として、上記No.C1-6のポリオキシエチレンとポリオキシプロピレンアルキルエーテルの縮合体（質量平均分子量：５００、式（１）中のＲの炭素数：１３、ポリオキシエチレン（ＥＯ）基のｍの数：６、ポリオキシプロピレン（ＰＯ）基のｎの数：０）と、上記No.C2-3のポリオキシエチレンとポリオキシプロピレンアルキルエーテルの縮合体（質量平均分子量：６５０、式（２）中のＲの炭素数：１３、ポリオキシエチレン（ＥＯ）基のｍの数：８、ポリオキシプロピレン（ＰＯ）基のｎの数：２）とを加えた。そして最後にイオン交換水を加えて、下記組成のＳｎＡｇめっき液を建浴した。なお、メタンスルホン酸Ｓｎ水溶液は、金属Ｓｎ板を、メタンスルホン酸Ａｇ水溶液は、金属Ａｇ板を、それぞれメタンスルホン酸水溶液中で電解させることにより調製した。
【００６８】
（ＳｎＡｇめっき液の組成）
メタンスルホン酸Ｓｎ（Ｓｎ2+として）：６０ｇ／Ｌ
メタンスルホン酸Ａｇ（Ａｇ+として）：１．０ｇ／Ｌ
メタンスルホン酸（遊離酸として）：１２０ｇ／Ｌ
ノニオン系界面活性剤C1-6：１ｇ／Ｌ
ノニオン系界面活性剤C2-3：１ｇ／Ｌ
カテコール（酸化防止剤として）：１ｇ／Ｌ
ベンズアルデヒド（レベリング剤（Ｄ−１）として）：０．０５ｇ／Ｌ
メチルメタクリル酸（レベリング剤（Ｄ−２）として）：３ｇ／Ｌ
イオン交換水：残部
【００６９】
＜実施例６、１３及び比較例３、８、１１＞
実施例６、１３及び比較例３、８、１１では、ノニオン系界面活性剤(C1)及びノニオン系界面活性剤(C2)として、表１及び表２に示す性状の界面活性剤を用い、表３及び表４に示すように選定した。それ以外は、実施例２と同様にして、実施例６、１３及び比較例３、８、１１のＳｎＡｇめっき液を建浴した。
【００７０】
（ＳｎＣｕめっき液の建浴）
＜実施例１０＞
メタンスルホン酸Ｓｎ水溶液に、遊離酸としてのメタンスルホン酸と、酸化防止剤としてハイドロキノンスルホン酸カリウムと、レベリング剤（Ｄ−１）としてベンズアルデヒドと、レベリング剤（Ｄ−２）としてメチルメタクリル酸とを混合して溶解させた後、更にメタンスルホン酸Ｃｕ液を加えて混合した。混合によって均一な溶液となった後、更に界面活性剤として上記No.C2-4のポリオキシエチレンとポリオキシプロピレンの縮合体（質量平均分子量：７００、式（２）中のＲの炭素数：９、ポリオキシエチレン（ＥＯ）基のｍの数：８、ポリオキシプロピレン（ＰＯ）基のｎの数：３）を加えた。そして最後にイオン交換水を加えて、下記組成のＳｎＣｕめっき液を建浴した。なお、メタンスルホン酸Ｓｎ水溶液は、金属Ｓｎ板を、メタンスルホン酸Ｃｕ水溶液は、金属Ｃｕ板を、それぞれメタンスルホン酸水溶液中で電解させることにより調製した。
【００７１】
（ＳｎＣｕめっき液の組成）
メタンスルホン酸Ｓｎ（Ｓｎ2+として）：８０ｇ／Ｌ
メタンスルホン酸Ｃｕ（Ｃｕ2+として）：０．５ｇ／Ｌ
メタンスルホン酸（遊離酸として）：１５０ｇ／Ｌ
ノニオン系界面活性剤C2-4：５ｇ／Ｌ
ハイドロキノンスルホン酸カリウム（酸化防止剤として）：１ｇ／Ｌ
ベンズアルデヒド（レベリング剤（Ｄ−１）として）：０．２ｇ／Ｌ
メチルメタクリル酸（レベリング剤（Ｄ−２）として）：５ｇ／Ｌ
イオン交換水：残部
【００７２】
＜比較例６、１４＞
比較例６、１４では、界面活性剤として、表２に示す性状の界面活性剤を用い、表４に示すように選定した。それ以外は、実施例１０と同様にして、比較例６、１４のＳｎＣｕめっき液を建浴した。
【００７３】
＜比較試験及び評価＞
実施例１〜１４及び比較例１〜１６の３０種類の建浴しためっき液を用いて、バンプを形成した。バンプを形成するまでのビア内の錫又は錫合金めっき堆積層のビアフィリング性と、バンプ形成後のバンプの外観と、バンプの高さばらつき（均一性）を評価した。その結果を表３及び表４に示す。
【００７４】
（１）ビア内の錫又は錫合金めっき堆積層のビアフィリング性
レーザー顕微鏡を用いて、ビア内の錫又は錫合金めっき堆積層を観察し、めっき堆積層の最も高い点から最も低い点までの高さの差を測定した。高さの差が５μｍを超えた場合を「不良」とし、高さの差が５μｍ以下の場合を「良好」と判断し、表３及び表４の「ビアフィリング性」の欄に示した。
【００７５】
（２）ビア内の錫又は錫合金めっき堆積層の外観
レーザー顕微鏡を用いて、ビア内の錫又は錫合金めっき堆積層を観察し、表面粗さＲａを測定した。めっき堆積層の表面粗さＲａが２μｍを超えた場合を「不良」とし、２μｍ以下の場合を「良好」と判断し、表３及び表４の「めっき堆積層の外観」の欄に示した。
【００７６】
（３）バンプ高さのばらつき
基板のバンプの高さを、自動外観検査装置を用いて測定した。測定したバンプ高さから、高さばらつきを算出した。高さばらつきが３以下である場合を「均一」とし、高さばらつきが３を超える場合を「不均一」と判断し、その結果を表３及び表４の「バンプの高さばらつき」の欄に示した。
【００７７】
（４）ボイドの発生し易さ
１８０μｍ、２５０μｍ、３６０μｍの各ピッチ間隔で配列されかつ直径が７０μｍ、９０μｍ、１２０μｍであるバンプ（計２０００個）について、透過Ｘ線像を撮影した。撮影した画像を目視で観察し、バンプの大きさに対して１％以上の大きさのボイドが１つ以上見られた場合を「ＮＧ」とし、ボイドが見られない場合を「ＯＫ」とした。その結果を表３及び表４の「ボイド」の欄に示す。
【００７８】
【表３】
2019163507.tif 000009
【００７９】
【表４】
2019163507.tif 000010
【００８０】
表４から明らかなように、比較例１では、ＥＯ基の数ｍが２と少なすぎたため、めっき堆積層の外観が不良であり、またビアフィリング性も不良であった。更にバンプの高さばらつきが５．３と大きく、ボイドの発生が見られＮＧであった。
【００８１】
比較例２では、Ｒの炭素数が１６と多すぎ、かつＥＯ基の数ｍが３で少なすぎたため、ビアフィリング性が不良であり、まためっき堆積層の外観も不良であった。更にバンプの高さばらつきが８．１と大きく、ボイドの発生が見られＮＧであった。
【００８２】
比較例３では、ＥＯ基の数ｍが４と少なすぎたため、めっき堆積層の外観が不良であり、またビアフィリング性も不良であった。更にボイドの発生は見られずＯＫであったが、バンプの高さばらつきが４．３と大きかった。
【００８３】
比較例４では、Ｒの炭素数が６と少なすぎたため、めっき堆積層の外観が不良であり、またビアフィリング性も不良であった。更にバンプの高さばらつきが３．１と大きく、ボイドの発生が見られＮＧであった。
【００８４】
比較例５及び１１では、それぞれＲの炭素数が１６と多すぎたため、ともにビアフィリング性が不良であり、まためっき堆積層の外観も不良であった。更にともにボイドの発生は見られずＯＫであったが、バンプの高さばらつきが３．２及び４．１と大きかった。
【００８５】
比較例６及び１２では、それぞれＥＯ基の数ｍが１３と多すぎたため、ともにビアフィリング性は良好であったが、めっき堆積層の外観が不良であった。更にバンプの高さばらつきが４．５及び３．３と大きく、ともにボイドの発生が見られＮＧであった。
【００８６】
比較例７及び１３では、それぞれＲの炭素数が１６と多すぎ、かつＥＯ基の数ｍも１５と多すぎたため、ともにビアフィリング性が不良であり、まためっき堆積層の外観も不良であった。更にバンプの高さばらつきが６．７及び７．５と大きく、ともにボイドの発生が見られＮＧであった。
【００８７】
比較例８及び１４では、それぞれＥＯ基の数ｍが１５と多すぎ、かつＰＯ基の数ｎも４と多すぎたため、ともにめっき堆積層の外観が不良であり、またビアフィリング性も不良であった。更にバンプの高さばらつきが８．４及び９．８と大きく、ともにボイドの発生が見られＮＧであった。
【００８８】
比較例９及び１５では、それぞれＲの炭素数が１６と多すぎ、かつＰＯ基の数ｍが４と多すぎたため、ともにビアフィリング性が不良であり、まためっき堆積層の外観も不良であった。更にバンプの高さばらつきが１１．４及び１３．４と大きく、ともにボイドの発生が見られＮＧであった。
【００８９】
比較例１０及び１６では、それぞれＰＯ基の数ｍが４と多すぎたため、ともにビアフィリング性が不良であり、まためっき堆積層の外観も不良であった。更にバンプの高さばらつきが９．７及び１０．１と大きく、ともにボイドの発生が見られＮＧであった。
【００９０】
これに対して、実施例１〜１４では、それぞれＲの炭素数が７〜１３の範囲内にあり、ＥＯ基の数ｍが５〜１１の範囲内にあり、かつＰＯ基の数ｎも０〜３の範囲内にあったため、すべてビアフィリング性が良好であり、まためっき堆積層の外観も良好であった。更にバンプの高さばらつきが１．０〜２．６の範囲にあり小さく、すべてボイドの発生が見られずＯＫであった。
【産業上の利用可能性】
【００９１】
本発明の錫又は錫合金めっき液は、プリント回路基板、フレキシブルプリント回路基板、半導体集積回路などの回路基板に利用することができる。
【符号の説明】
【００９２】
１  基板
２  ソルダーレジスト層
３  銅シード層
４  ドライフィルムレジスト層
６  ビア
７  錫めっき堆積層（錫めっき皮膜）
８  錫バンプ
【図１】
2019163507.tif 000015
【図２】
2019163507.tif 000016
【手続補正書】
【提出日】平成31年2月8日(2019.2.8)
【手続補正１】
【補正対象書類名】明細書
【補正対象項目名】００７９
【補正方法】変更
【補正の内容】
【００７９】
【表４】
2019163507.tif 000017
【手続補正書】
【提出日】令和1年8月5日(2019.8.5)
【手続補正１】
【補正対象書類名】特許請求の範囲
【補正対象項目名】請求項１
【補正方法】変更
【補正の内容】
【請求項１】
（Ａ）少なくとも第一錫塩を含む可溶性塩と、
（Ｂ）有機酸及び無機酸から選ばれた酸又はその塩と、
（Ｃ）界面活性剤と、
（Ｄ）レベリング剤と、
（Ｅ）添加剤と
を含む錫又は錫合金めっき液であって、
前記界面活性剤が次の一般式（１）で表される化合物（C1）又は一般式（２）で表される化合物（C2）であることを特徴とする錫又は錫合金めっき液。
【化１】
2019163507.tif 000018
ただし、式（１）中、Ｒは炭素数７〜１３のアルキル基、ｍは５〜１１、ｎは１〜３であり、ｍとｎは異なる。
【化２】
2019163507.tif 000019
ただし、式（２）中、Ｒは炭素数７〜１３のアルキル基、ｍは５〜１０、ｎは１〜３であり、ｍとｎは異なる。
【手続補正２】
【補正対象書類名】明細書
【補正対象項目名】００１４
【補正方法】変更
【補正の内容】
【００１４】
本発明の第１の観点は、（Ａ）少なくとも第一錫塩を含む可溶性塩と、（Ｂ）有機酸及び無機酸から選ばれた酸又はその塩と、（Ｃ）界面活性剤と、（Ｄ）レベリング剤と、（Ｅ）添加剤とを含む錫又は錫合金めっき液である。その特徴ある点は、前記界面活性剤が次の一般式（１）で表される化合物（C1）又は一般式（２）で表される化合物（C2）であることにある。ただし、式（１）中、Ｒは炭素数７〜１３のアルキル基、ｍは５〜１１、ｎは１〜３であり、ｍとｎは異なる。また式（２）中、Ｒは炭素数７〜１３のアルキル基、ｍは５〜１０、ｎは１〜３であり、ｍとｎは異なる。
【手続補正３】
【補正対象書類名】明細書
【補正対象項目名】００３９
【補正方法】変更
【補正の内容】
【００３９】
ただし、式（１）中、Ｒは炭素数７〜１３のアルキル基、ｍは５〜１１、ｎは１〜３であり、ｍとｎは異なる。なお、Ｒのアルキル基は、直鎖であってもよいし、分岐鎖を有していてもよい。Ｒの炭素数が７未満では、めっきの外観異常が生じる不具合があり、Ｒの炭素数が１３を超えると、めっき液中への溶解が困難であったり、ビアフィリング性が劣ったり、めっきの外観異常が生じる不具合がある。なお、Ｒの炭素数は１０〜１２であることが好ましい。またｍが５未満では、めっき液中への溶解が困難であったり、めっきの外観異常が生じる不具合があり、ｍが１１を超えると、ビアフィリング性が劣る不具合がある。なお、ｍは６〜１０であることが好ましい。更にｎが３を超えると、めっき液中への溶解が困難であったり、めっきの外観異常が生じる不具合がある。なお、ｎは１〜２であることが好ましい。
【手続補正４】
【補正対象書類名】明細書
【補正対象項目名】００４２
【補正方法】変更
【補正の内容】
【００４２】
ただし、式（２）中、Ｒは炭素数７〜１３のアルキル基、ｍは５〜１０、ｎは１〜３であり、ｍとｎは異なる。なお、Ｒのアルキル基は、直鎖であってもよいし、分岐鎖を有していてもよい。Ｒの炭素数が７未満では、めっきの外観異常が生じる不具合があり、Ｒの炭素数が１３を超えると、めっき液中への溶解が困難であったり、ビアフィリング性が劣ったり、めっきの外観異常が生じる不具合がある。なお、Ｒの炭素数は１０〜１２であることが好ましい。またｍが５未満では、めっき液中への溶解が困難であったり、めっきの外観異常が生じる不具合がり、ｍが１０を超えると、ビアフィリング性が劣る不具合がある。なお、ｍは６〜１０であることが好ましい。更にｎが３を超えると、めっき液中への溶解が困難であったり、めっきの外観異常が生じる不具合がある。なお、ｎは１〜２であることが好ましい。
【手続補正５】
【補正対象書類名】明細書
【補正対象項目名】００５９
【補正方法】変更
【補正の内容】
【００５９】
次に本発明の実施例を比較例とともに詳しく説明する。以下に示す実施例１〜１４のうち、実施例１〜３、５、７、１１、１３及び１４は実施例ではなく、参考例である。
【手続補正６】
【補正対象書類名】明細書
【補正対象項目名】００９０
【補正方法】変更
【補正の内容】
【００９０】
これに対して、実施例４、６、８では、それぞれＲの炭素数が７〜１３の範囲内にあり、ＥＯ基の数ｍが５〜１１の範囲内にあり、かつＰＯ基の数ｎも１〜３の範囲内にあった。また実施例９、１０、１２では、それぞれＲの炭素数が７〜１３の範囲内にあり、ＥＯ基の数ｍが５〜１０の範囲内にあり、かつＰＯ基の数ｎも１〜３の範囲内にあった。このため、すべてビアフィリング性が良好であり、まためっき堆積層の外観も良好であった。更にバンプの高さばらつきが１．２〜２．６の範囲にあり小さく、すべてボイドの発生が見られずＯＫであった。